Brevet FR3074087A1 (20190531)

REVENDICATIONS1. Procédé pour fabriquer un objet thermoformé métallisé, telle qu'une antenne, comprenant les étapes successives suivantes : a) Fourniture d'un substrat (10), en polymère thermoplastique, b) Dépôt localisé d'une encre (20), électriquement conductrice, comprenant au moins un solvant et des particules métalliques électriquement conductrices, sur le substrat, par exemple, par sérigraphie, c) Thermoformage du substrat (10) par une source (30) de rayonnement infrarouge et/ou de chaleur, de manière à obtenir un objet thermoformé recouvert localement par des métallisations électriquement conductrices, caractérisé en ce que des nanoparticules (40) absorbant le rayonnement infrarouge et/ou la chaleur sont disposées, en contact avec l'encre (20) déposée, entre le substrat (10) et la source (30) de rayonnement infrarouge et/ou de chaleur.\n<CLM>\1\tProcédé selon la revendication 1, caractérisé en ce que les nanoparticules (40) absorbant le rayonnement infrarouge et/ou la chaleur sont mélangées à l'encre (20).\n<CLM>\1\tProcédé selon la revendication 1, caractérisé en ce que les nanoparticules (40) absorbant le rayonnement infrarouge et/ou la chaleur sont disposées entre l'encre (20) et la source (30) de rayonnement infrarouge et/ou de chaleur.\n<CLM>\1\tProcédé selon la revendication 1, caractérisé en ce que les nanoparticules (40) absorbant le rayonnement infrarouge et/ou la chaleur sont disposées entre l'encre (20) et le substrat (10), les nanoparticules (40) absorbant le rayonnement infrarouge et/ou la chaleur dépassant latéralement de l'encre (20) de 25 16 manière à être soumise directement à la source (30) de rayonnement infrarouge et/ou de chaleur.\n<CLM>\1\tProcédé selon l'une quelconque des revendications précédentes, 5 caractérisé en ce que les particules métalliques sont des particules d'argent, de cuivre ou d'or.\n<CLM>\1\tProcédé selon l'une quelconque des revendications précédentes, caractérisé en ce que les particules métalliques ont une plus grande dimension 10 inférieure à 10iim, par exemple de 10nm à 5iim.\n<CLM>\1\tProcédé selon l'une quelconque des revendications précédentes, caractérisé en ce que les nanoparticules (40) absorbant le rayonnement infrarouge et/ou la chaleur ont une plus grande dimension inférieure à 1iim, par exemple de 15 10nm à 200nm, et de préférence de 10nm à 100nm.\n<CLM>\1\tProcédé selon l'une quelconque des revendications 1 à 7, caractérisé en ce que les nanoparticules (40) absorbant le rayonnement infrarouge et/ou la chaleur sont des particules d'oxyde d'argent, tel que Ag20, Ag304, Ag403, 20 AgO, Ag203, ou un de leurs mélanges.\n<CLM>\1\tProcédé selon l'une quelconque des revendications 1 à 7, caractérisé en ce que les nanoparticules (40) absorbant le rayonnement infrarouge et/ou la chaleur sont des particules de MW03, avec M un métal, par exemple NaW03, KW03, CsW03.\n<CLM>\1\tProcédé selon l'une quelconque des revendications 1 à 7, caractérisé en ce que les nanoparticules (40) absorbant le rayonnement infrarouge et/ou la chaleur sont des particules de graphène. 17\n<CLM>\1\tProcédé selon l'une quelconque des revendications 1 à 7, caractérisé en ce que les nanoparticules (40) absorbant le rayonnement infrarouge et/ou la chaleur sont en un composé intermétallique or-aluminium tel que AuAl2 ou encore Au5Al2. 5\n<CLM>\1\tProcédé selon l'une quelconque des revendications 1 à 7, caractérisé en ce que les nanoparticules (40) absorbant le rayonnement infrarouge et/ou la chaleur sont des particules de carbure de titane. 10\n<CLM>\1\tProcédé selon l'une quelconque des revendications précédentes, caractérisé en ce que le rapport massique particules métalliques électriquement conductrices / nanoparticules (40) absorbant le rayonnement infrarouge et/ou la chaleur va de 1,5 à 9, et, de préférence de 2,3 à\n<CLM>\1\t15\n<CLM>\1\tProcédé selon l'une quelconque des revendications précédentes, caractérisé en ce que le procédé comporte une étape additionnelle entre l'étape b) et l'étape c) dans laquelle le solvant de l'encre déposée est au moins partiellement évaporé. 20\n<CLM>\1\tObjet thermoformé métallisé, obtenu par le procédé tel que défini dans l'une des revendications 1 à 14, comprenant un substrat (10) en polymère thermoplastique recouvert localement par des métallisations électriquement conductrices comprenant des particules métalliques électriquement conductrices, et des nanoparticules (40) absorbant le rayonnement infrarouge et/ou la chaleur. 25\n<CLM>\1\tUtilisation de nanoparticules absorbant le rayonnement infrarouge et/ou la chaleur pour améliorer la conductivité des métallisations d'un objet thermoformé. 18\n<CLM>\1\tEncre (20) électriquement conductrice, destinée à être utilisée pour former les métallisations d'un objet thermoformé avec une source (30) de rayonnement infrarouge et/ou de chaleur, ladite encre (20) comprenant : - un solvant, 5 - des particules métalliques, électriquement conductrices, - des nanoparticules (40) absorbant le rayonnement infrarouge et/ou la chaleur.\n<CLM>\1\tEncre (20) selon la revendication précédente, caractérisé en ce 10 que les particules métalliques sont des particules d'argent.\n<CLM>\1\tEncre selon l'une des revendications 17 et 18, caractérisé en ce que les nanoparticules (40) absorbant le rayonnement infrarouge et/ou la chaleur sont des particules d'oxyde d'argent, tel que Ag20, Ag304, Ag403, AgO, Ag203, ou un 15 de leurs mélanges.